СПЛАВ НА ОСНОВЕ АЛЮМИНИЯ
ALLOY ON BASIS OF ALUMINIUM

Изобретение относится к области металлургии, в частности к составам сплавов на основе алюминия, которые могут быть использованы в машиностроении.
Известен сплав на основе алюминия, содержащий, мас.%: цинк ≤1,0; сурьма и бериллий ≤0,05 каждого; титан 0,001-0,008; кобальт <0,15; бор <0,05; алюминий - остальное [1].
Задачей изобретения является повышение прочности сплава на основе алюминия.
Технический результат достигается тем, что сплав на основе алюминия, содержащий цинк, сурьму, титан, кабалы, бор, бериллий, дополнительно включает калий и ванадий при следующем соотношении компонентов, мас.%: цинк 0,5-0,7; сурьма 0,001-0,003, титан 0,1-0,14; кобальт 0,17-0,2; бериллий 0,001-0,003; бор 0,001-0,003; калий 0,0001-0,003; ванадий 0,18-0,24; алюминий - остальное.
В таблице приведены составы сплава.
Таблица
Компоненты
Содержание, мас.% в составах
1
2
3
Цинк
0,5
0,6
0,7
Сурьма
0,003
0,002
0,001
Титан
0,1
0,12
0,14
Кобальт
0,2
0,19
0,17
Бериллий
0,001
0,002
0,003
Бор
0,001
0,002
0,003
Калий
0,0003
0,0002
0,0001
Ванадий
0,24
0,21
0,18
Алюминий
остальное
остальное
остальное
Предел прочности при растяжении, МПа
~84
~82
~82
В составе сплава компоненты проявляют себя следующим образом. Кобальт нейтрализует отрицательное действие примесей железа. Цинк упрочняет твердый раствор. Титан, калий и сурьма измельчают структурные составляющие сплава. Калий несколько увеличивает пористость сплава. Ванадий способствует снижению пористости и снижает отрицательное действие примесей железа на механические свойства сплава. Бор способствует рафинированию.
Сплав выплавляют в электропечах. Возможна плавка на воздухе (без применения флюса), поскольку содержащийся в составе сплава бериллий защищает его от окисления. Сплав подвергают термической обработке: медленно нагревают в печи до температуры 430°С с выдержкой 15-18 ч, затем - охлаждение в воде с температурой около 100°С или в масле с температурой около 50°С.
Источники информации
1. RU 2258094 С1, С22С 21/00, 2005.